(57)【要約】【課題】  木質床材において、木質繊維板の表面に水性接着剤を介して表面化粧材を接着しても反りが発生しにくい木質床材を提供することを課題とする。【解決手段】  基板１の上に木質繊維板２が接着され、この木質繊維板２の上に表面化粧材７が水性接着剤６を介して接着されて一体化された木質床材８であって、木質繊維板２と水性接着剤６の間に防湿層５が形成されていることを特徴とする。【選択図】図１
2013002246.tif 000002
【特許請求の範囲】
【請求項１】
基板の上に木質繊維板が接着され、この木質繊維板の上に表面化粧材が水性接着剤を介して接着されて一体化された木質床材であって、木質繊維板と水性接着剤の間に防湿層が形成されていることを特徴とする木質床材。
【請求項２】
防湿層が、アクリル系樹脂エマルジョン又はビニル系樹脂エマルジョンの硬化膜により形成されていることを特徴とする請求項１に記載の木質床材。
【請求項３】
防湿層を形成するアクリル系樹脂エマルジョン又はビニル系樹脂エマルジョンに、少なくともフィラー又は架橋剤が含有されていることを特徴する請求項１又は２に記載の木質床材。
【請求項４】
防湿層に、フィラーが１０質量％以上含有されていることを特徴とする請求項１から３のいずれか一項に記載の木質床材。
【請求項５】
基板の上に木質繊維板を接着し、この木質繊維板の上に表面化粧材を水性接着剤を介して接着して一体化する木質床材の製造方法であって、木質繊維板の上に防湿層を形成した後、この防湿層を形成した面に表面化粧材を水性接着剤で接着することを特徴とする木質床材の製造方法。
【請求項６】
防湿層を、アクリル系樹脂エマルジョン又はビニル系樹脂エマルジョンにより形成することを特徴とする請求項５に記載の木質床材の製造方法。
【請求項７】
防湿層を形成するアクリル系樹脂エマルジョン又はビニル系樹脂エマルジョンに、少なくともフィラー又は架橋剤を含有することを特徴する請求項５又は６に記載の木質床材の製造方法。
【請求項８】
防湿層に、フィラーを１０質量％以上含有することを特徴とする請求項５から７のいずれか一項に記載の木質床材の製造方法。
【発明の詳細な説明】
【技術分野】
【０００１】
本発明は、木質床材及びその製造方法に関するものである。
【背景技術】
【０００２】
通常、木質床材は、基板と木質繊維板を複合した複合板の表面に突板等の表面化粧材を接着して一体化した構成となっている。
【０００３】
一方、木質繊維板に代表されるＭＤＦ（Medium Density Fiberboard）は、長さ０．５〜１０ｍｍ程度の木材繊維あるいは植物繊維を主な原料として、繊維を比重０．６〜１．０程度にまで圧締して成形した木質材料である。
【０００４】
このＭＤＦは他の木質材料と比較して、高い硬度、平滑性を有しており、建具、内装部材等の表面材としても幅広く用いられている。
【０００５】
しかしながら一部では、ＭＤＦの木材繊維あるいは植物繊維が高比重に成形されているために、耐水性が低いといった問題点が指摘されている。
【０００６】
例えば図２（Ａ）に示すように、木質板１と木質繊維板２を接着剤３を介して接着した複合板４の木質繊維板２側に、突板等の表面化粧材７を水性接着剤６を介して接着して木質床材８を作成する際に、木質繊維板２表面に酢酸ビニル樹脂エマルジョン等の水性接着剤６を塗布して加熱加圧処理して木質床材８とする場合、水性接着剤６に含まれる水分は、突板等の表面化粧材７を通して大気中に蒸発すると同時に、その一部が木質繊維板２の内部に浸透する。
【０００７】
木質繊維板２は、厚み方向に対して高比重に成形されているため、浸透した水分と熱によって、繊維形状が緩むことで、厚み方向に対して除々に膨張し復元する。そのため、面内寸法は収縮する方向へと寸法変化する。
【０００８】
そのため、図２（Ｂ）に示すように、この木質繊維板２の面内収縮によって木質床材８が大きく凹反りしてしまうといった問題があった。
【０００９】
このような問題を解決するために、反り矯正機を用いて強制的に平坦にする処理が行われたり、予め凸反りを付与した材料を積層しておいて、加熱加圧処理により結果として平坦にするといった提案がなされている（例えば、特許文献１参照）。
【先行技術文献】
【特許文献】
【００１０】
【特許文献１】特開平９−８５７１５号公報
【発明の概要】
【発明が解決しようとする課題】
【００１１】
しかしながら、反り矯正機を用いた強制的な平坦処理は、バッチ式であること、また、プロセス工程が増加する等といった問題があった。また、予め構成材料に凸反りを付与しておく方法は、製造環境によって凸反りの付与条件が異なるため、安定的な処理が困難である等の問題があった。
【００１２】
本発明は、以上の通りの事情に鑑みてなされたものであり、基板の上に木質繊維板が複合され、その上に表面化粧材を積層一体化した木質床材において、木質繊維板の表面に水性接着剤を介して表面化粧材を接着しても反りが発生しにくい木質床材及びその製造方法を提供することを課題とする。
【課題を解決するための手段】
【００１３】
本発明は、上記の課題を解決するために以下のことを特徴としている。
即ち、本発明の木質床材は、基板の上に木質繊維板が接着され、この木質繊維板の上に表面化粧材が水性接着剤を介して接着されて一体化された木質床材であって、木質繊維板と水性接着剤の間に防湿層が形成されていることを特徴とする。
【００１４】
この木質床材において、防湿層が、アクリル系樹脂エマルジョン又はビニル系樹脂エマルジョンの硬化膜により形成されていることが好ましい。
【００１５】
また、前記木質床材において、防湿層を形成するアクリル系樹脂エマルジョン又はビニル系樹脂エマルジョンに、少なくともフィラー又は架橋剤が含有されていることが好ましい。
【００１６】
さらに、前記木質床材において、防湿層に、フィラーが１０質量％以上含有されていることが好ましい。
【００１７】
また、本発明の木質床材の製造方法は、基板の上に木質繊維板を接着し、この木質繊維板の上に表面化粧材を水性接着剤を介して接着して一体化する木質床材の製造方法であって、木質繊維板の上に防湿層を形成した後、この防湿層を形成した面に表面化粧材を水性接着剤で接着することを特徴とする。
【００１８】
この木質床材の製造方法において、防湿層を、アクリル系樹脂エマルジョン又はビニル系樹脂エマルジョンにより形成することが好ましい。
【００１９】
また、前記木質床材の製造方法において、防湿層を形成するアクリル系樹脂エマルジョン又はビニル系樹脂エマルジョンに、少なくともフィラー又は架橋剤を含有することが好ましい。
【００２０】
さらに、前記木質床材の製造方法において、防湿層に、フィラーを１０質量％以上含有することが好ましい。
【発明の効果】
【００２１】
本発明の木質床材及びその製造方法によれば、木質繊維板の上に防湿層を設けることにより、水性接着剤を用いて表面化粧材を接着しても反りが発生しにくい木質床材とすることができる。
【図面の簡単な説明】
【００２２】
【図１】本発明の木質床材の製造工程を説明するための概略断面図である。
【図２】従来の木質床材の製造工程による反りの発生を説明するための概略断面図である。
【発明を実施するための形態】
【００２３】
本発明の木質床材は、基板の上に木質繊維板を接着した複合板の上に防湿層を形成し、その上に水性接着剤を塗布して表面化粧材を加熱加圧処理により接着して一体化した木質材料である。以下、本発明の木質床材の構成部材について詳述する。
【００２４】
＜基板＞
本発明で用いられる基板としては、通常木質床材に用いられる基板であれば特に制限なく用いることができ、これらのものとしては、例えば、合板、パーティクルボード、ＯＳＢ(Oriented Strand Board）、ＬＶＬ（Laminated Veneer Lumber）等の木質系基板、無機系基板等を挙げることができる。
【００２５】
これらのなかでも合板が好ましく、ラワン、ユーカリ、ファルカタ、カメレレ、キリ、ラバーウッド、ポプラ、スギ、カラマツ、ヒノキ等の合板を好適に用いることができる。
【００２６】
＜木質繊維板＞
本発明で用いられる木質繊維板としては、通常公知の木質繊維板であれば特に制限なく用いることができ、これらのものとしては、例えば、ＭＤＦ（針葉樹ＭＤＦを含む）、ＨＤＦ（High Density Fiberboard）、インシュレーションボード、ケナフ繊維やジュート繊維、合成繊維を解繊混合し圧締したもの等を挙げることができる。
【００２７】
＜複合板＞
基板と木質繊維板は、接着剤により強固に接着して複合板とする。ここで用いられる接着剤としては、通常一般に基板と木質繊維板を複合するための接着に用いられる接着剤であれば特に制限なく用いることができ、従来公知のものを含め各種のものが使用可能である。
【００２８】
これらのものとしては、例えば、酢酸ビニル樹脂系接着剤等の一般的な木工用として汎用されているものや、ＰＵＲ（Poly Urethane Reactive）系接着剤等を好適に用いることができる。
【００２９】
ＰＵＲ系接着剤は、反応型ホットメルト樹脂よりなるものであり、ポリウレタン系の未硬化樹脂（プレポリマー）を主成分とし加熱溶解の後、水と反応し硬化するものであり、特に好適に用いることができる。
【００３０】
＜防湿層＞
本発明では、このようにして予め製造された複合板の木質繊維板の表面に防湿層を設ける。そして、この防湿層は、アクリル系樹脂エマルジョン又はビニル系樹脂エマルジョンの硬化膜により構成されることが好ましい。
【００３１】
本発明で用いられるアクリル系樹脂エマルジョンとしては、通常公知のアクリル系樹脂エマルジョンであれば特に制限なく用いることができ、例えばアクリル樹脂エマルジョン、アクリル−スチレン系樹脂エマルジョン、アクリル−酢酸ビニル系樹脂エマルジョン等をベースとしたアクリル系樹脂エマルジョンを挙げることができる。
【００３２】
これらのアクリル系樹脂エマルジョンは一般に市販されているものを用いることができ、例えば、アクリル−スチレン系樹脂エマルジョンとして、ボンコート（ＤＩＣ株式会社製）、ＴＯＣＲＹＬ  Ｘ−４３３８（東洋インキ製造株式会社製）、Ｗａｔｅｒｂｏｒｎｅ(Ｔｒｅｆｆｅｒｔ社製)、ＡＱＸ−１１−４８２（サンユーペイント株式会社製）、アクリル−酢酸ビニル系樹脂エマルジョンとして、ビニプラン２８８６（日信化学工業株式会社製）等を用いることが可能である。
【００３３】
本発明で用いられるビニル系樹脂エマルジョンとしては、通常公知のビニル系樹脂エマルジョンであれば特に制限なく用いることができ、例えば酢酸ビニル樹脂エマルジョン、エチレン−酢酸ビニル樹脂エマルジョン、ポリビニルアルコールエマルジョン、塩化ビニル系樹脂エマルジョン等をベースとしたビニル系樹脂エマルジョンを挙げることができる。
【００３４】
これらのビニル系樹脂エマルジョンは、一般に市販されているものを用いることができ、例えば、酢酸ビニル樹脂エマルジョンとして、ＣＨ７ＷＮ（コニシ株式会社製）、木工用１０４２Ｆ（日信化学工業株式会社製）、エチレン-酢酸ビニル樹脂エマルジョンとして、ＣＶ６１０５（コニシ株式会社製）、ＥＭ４５９（セメダイン株式会社製）、繊維用１００２（日信化学工業株式会社製）、ポリビニルアルコールエマルジョンとして、クラレポバール（株式会社クラレ製）、塩化ビニル系樹脂エマルジョンとして、壁紙表面処理用ＨＤ−０５７ＫＭ（日信化学工業株式会社製）等を用いることが可能である。
【００３５】
これらのアクリル系樹脂エマルジョン又はビニル系樹脂エマルジョンは、分子量が５０００以上であることが好ましい。この場合木質繊維板表面に塗布すると木質繊維板には浸透しにくく、木質繊維板表面に薄膜の硬化膜を形成し防湿層とすることができる。
【００３６】
また、アクリル系樹脂エマルジョン又はビニル系樹脂エマルジョンの硬化膜により形成した防湿層は、水分の通水性が極めて低いだけでなく、表面に水酸基やカルボキシル基をはじめとする高い極性を有する官能基を多く有するため、木質繊維板や水性接着剤との接着性が良好であり、その結果、防湿層と水性接着剤を介して、複合板と表面化粧材を強固に接着することができる。
【００３７】
アクリル系樹脂エマルジョン又はビニル系樹脂エマルジョンの塗布量としては、水分を通水しにくい厚さの硬化膜が形成できれば特に制限されるものではないが、通常２０〜１５０ｇ／ｍ２の範囲で設定することができる。
【００３８】
塗布量がこの範囲であれば、優れた防湿効果及び、反り抑制効果を発現する硬化膜を形成することができ、さらに、高い接着性により耐久性を有する木質床材とすることができる。
【００３９】
アクリル系樹脂エマルジョン又はビニル系樹脂エマルジョンの塗布後の乾燥方法としては、木質繊維板の種類や、アクリル系樹脂エマルジョン又はビニル系樹脂エマルジョンの種類、塗布量により種々の乾燥方法、乾燥条件を適宜設定することができる。
【００４０】
具体的な乾燥方法及び乾燥条件としては、例えば、ＩＲ乾燥機（赤外線乾燥機）を用いて６０℃以下の温度で２分以内の条件で乾燥したり、熱風乾燥機により１００〜２００℃、風速１〜２０ｍ／秒の条件で乾燥することができる。
【００４１】
本発明で用いられるアクリル系樹脂エマルジョン又はビニル系樹脂エマルジョンには、少なくとも、フィラー又は架橋剤を含有することができる。
【００４２】
フィラーを含有することにより、加熱加圧処理の際に、水性接着剤中の水分が蒸発した水蒸気が、防湿層中を僅かに通過することが可能となるため、表面化粧材と防湿層との間に水蒸気が残留しにくくなり、加熱加圧処理における水蒸気の噴出に起因する表面化粧材の表面割れやパンク等を低減させることが可能となる。
【００４３】
含有が可能なフィラーとしては、通常、アクリル系樹脂エマルジョン又はビニル系樹脂エマルジョンに含有することができる無機フィラーや無機顔料を用いることができ、これらのものとしては、例えば、ガラス粉末、シリカ、アルミナ、タルク、クレー、アルミニウム粉末、鉄粉、マイカ、酸化チタン、酸化亜鉛、酸化鉄、グラファイト、カーボンブラック、酸化カルシウム、ロックウール、水酸化アルミニウム等を挙げることができる。
【００４４】
フィラーの含有量は、アクリル系樹脂エマルジョン又はビニル系樹脂エマルジョンの種類、またフィラーの種類によって適宜設定することができるが、通常、形成する防湿層の質量に対して１０質量％以上、好ましくは１０〜８０質量％の範囲で含有される。
【００４５】
この範囲とすることにより、防湿層中の水分透過量を適正な量とすることができ、効果的に表面化粧材の表面割れやパンクを防止することができる。
【００４６】
さらに、本発明で用いられるアクリル系樹脂エマルジョン又はビニル系樹脂エマルジョンには、架橋剤を含有することができる。
【００４７】
架橋剤としては、通常、アクリル系樹脂エマルジョン又はビニル系樹脂エマルジョンに用いられる架橋剤を含有することができ、これらのものとしては、例えば、イソシアネート系架橋剤、アミン系架橋剤、エポキシ系架橋剤、アジリジン系架橋剤等の架橋剤を挙げることができる。
【００４８】
これらの架橋剤を含有することにより、架橋剤に含まれるイソシアネート基や、アミノ基、エポキシ基、アジリジン環等が、アクリル系樹脂エマルジョン又はビニル系樹脂エマルジョンや、水性接着剤中に含まれるカルボキシル基や水酸基等の極性官能基と水素結合やイオン結合を形成することで、防湿層の防湿性能と水性接着剤との密着性をより向上させることが可能となる。
【００４９】
防湿性能は、架橋剤の添加によってアクリル系樹脂エマルジョン又はビニル系樹脂エマルジョンの硬化時における反応率が向上し、防湿層の架橋密度が高くなるために向上する。
【００５０】
水性接着剤との密着性は、水性接着剤中の水分が蒸発する際に、架橋剤が接着剤成分と結合するために向上する。
【００５１】
即ち、架橋密度を高くすることにより、反りを強制的に抑制することが可能となり、さらに、加熱加圧処理時に発生する水蒸気を物理的に抑え込むことにより表面化粧材の割れやパンクを抑制することが可能となる。
【００５２】
さらに、フィラーと架橋剤の両方を含有することにより、フィラーによる水分透過作用と、架橋剤による水蒸気の抑え込み作用の相乗効果により、さらに反りが抑制された、良好な外観の木質床材とすることができる。
【００５３】
＜表面化粧材＞
本発明で用いられる表面化粧材としては、本発明の木質床材の使用用途等により適宜選択することができる。
【００５４】
これらのものとしては、例えば、天然銘木を薄くスライスして形成された薄シート状の突板等を挙げることができ、これらの中でも、美観性、素材感等の観点から突板を好適に用いることができる。具体的には、ナラ、オーク、クルミ、ウォールナット、ビーチ、バーチ等の突板を好適に用いることができる。
【００５５】
＜水性接着剤＞
防湿層と表面化粧材を接着する接着剤としては、防湿層と表面化粧材が強固に接着できるものであれば特に制限なく用いることができ、これらのものとしては、例えば水性ビニルウレタン樹脂系接着剤、酢酸ビニル樹脂系接着剤、水性イソシアネート樹脂系接着剤等の水性接着剤を挙げることができる。
【００５６】
以下、本発明の木質床材の製造方法について図を用いて詳述する。図１は本発明の木質床材の製造工程を説明するための概略断面図である。
【００５７】
本発明の木質床材は、まず、図１（Ａ）に示すように、予め基板１と木質繊維板２を接着剤３を用いて接着して図１（Ｂ）に示す複合板４を作成する。接着剤３は、基板１、木質繊維板２のいずれか一方又は両方の表面に塗布し、接着剤３塗布面を合わせて加熱加圧処理により接着して複合板４とすることができる。
【００５８】
次に、図１（Ｃ）に示すように、複合板４の木質繊維板２の表面に、アクリル系樹脂エマルジョン又はビニル系樹脂エマルジョンを塗布した後乾燥して防湿層５を形成する。
【００５９】
次に、図１（Ｄ）に示すように、防湿層５の表面に水性接着剤６を塗布し、この上に表面化粧材７を載置して、上下から加熱加圧処理して一体化し、図１（Ｅ）に示す木質床材８とする。
【００６０】
本発明の木質床材８の製造時における接着剤３、防湿層５を形成するためのアクリル系樹脂エマルジョン又はビニル系樹脂エマルジョン、水性接着剤６の塗布方法は特に制限されるものではなく、ロールコーター、スプレー塗布、手塗り等の各種の塗布方法を採用することができる。
【００６１】
また、図１（Ｄ）における複合板４と表面化粧材７との加熱加圧処理条件としては、基板１、木質繊維板２、表面化粧材７の厚さ、水性接着剤６の種類等に応じて適宜設定することができるが、通常、８０〜１９０℃、１〜５ＭＰａの条件が考慮される。
【実施例】
【００６２】
以下、実施例により本発明をさらに詳しく説明するが、本発明はこれらの実施例に何ら限定されるものではない。
【００６３】
（実施例１）
厚さ９．０ｍｍ、幅３０３ｍｍ、長さ１８１８ｍｍのファルカタ合板の表面に、厚さ２．７ｍｍ、幅３０３ｍｍ、長さ１８１８ｍｍの針葉樹ＭＤＦを複合した複合板を作成した。
【００６４】
アクリル系樹脂エマルジョンとして、Ｗａｔｅｒｂｏｒｎｅ(Ｔｒｅｆｆｅｒｔ社製)を用い、このアクリル系樹脂エマルジョンに、フィラーとして酸化チタン（石原産業株式会社製）を６０質量％、架橋剤として水性のイソシアネート系架橋剤、ＡＱＤ２０００Ｂ（サンユーペイント株式会社製）を５質量％添加した後よく混錬し、ロールコーターを用いて、複合板の針葉樹ＭＤＦ表面に５０ｇ／ｍ２塗布した。
【００６５】
塗布後、熱風乾燥機を用いて、１５０℃、風速５ｍで５秒乾燥させて防湿層を形成した。形成した防湿層の表面に、ロールコーターを用いて水性ビニルウレタン系接着剤、ＮＳ−５（株式会社オーシカ製）を５０ｇ／ｍ２塗布し、塗布面にナラの湿式単板を重ね合わせ、１１０℃の熱板間に挿入して、６．５ｋｇ／ｃｍ２の圧力で６０秒加熱加圧処理し、一体化して木質床材を製造した。
【００６６】
（実施例２）
アクリル系樹脂エマルジョンとしてＡＱＸ−１１−４８２（サンユーペイント株式会社製）を用い、フィラーとしてマイカ（株式会社日本マイカ製作所製）を２５質量％添加し、水性のエポキシ架橋剤、デナコールＥＸ１２１（株式会社ナガセケムテックス製）を３質量％添加した以外は実施例１と同様にして木質床材を製造した。
【００６７】
（実施例３）
ビニル系樹脂エマルジョンとしてＣＶ６１０５（コニシ株式会社製）を用い、フィラーとして酸化鉄（ＪＦＥケミカル株式会社製）を１０質量％添加し、ポリアジリジン架橋剤、ケミタイト（株式会社日本触媒製）を５質量％添加した以外は実施例１と同様にして木質床材を製造した。
【００６８】
（実施例４）
アクリル系樹脂エマルジョンとしてＷａｔｅｒｂｏｒｎｅ（Ｔｒｅｆｆｅｒｔ社製）を用い、フィラーとして酸化チタン（石原産業株式会社製）を６０質量％添加し、架橋剤を添加しない以外は実施例１と同様にして木質床材を製造した。
【００６９】
（実施例５）
ビニル系樹脂エマルジョンとしてＣＶ６１０５（コニシ株式会社製）を用い、架橋剤としてポリアジリジン、ケミタイト（株式会社日本触媒製）を５質量％添加し、フィラーを添加しない以外は実施例１と同様にして木質床材を製造した。
【００７０】
（実施例６）
ビニル系樹脂エマルジョンとしてＣＶ６１０５（コニシ株式会社製）を用い、フィラーとして酸化鉄を５質量％添加し、ポリアジリジン架橋剤を５質量％添加した以外は実施例１と同様にして木質床材を製造した。
【００７１】
（比較例）
防湿層を形成しない以外は実施例１と同様にして木質床材を製造した。
【００７２】
（反りの評価方法及び外観の評価方法）
製造した木質床材を２４時間養生した後、反りの評価及び、外観の評価を行った。
【００７３】
反りの評価方法は、長さ１８１８ｍｍ、幅３０３ｍｍの木質床材において、長さ方向における両端の中心部からの矢高を測定し、表面化粧材接着前後における矢高の変化量について計測した。
【００７４】
評価基準として、反り変化量が５ｍｍ未満を◎、５ｍｍ以上１０ｍｍ未満を○、１０ｍｍ以上２５ｍｍ未満を△、２５ｍｍ以上を×と設定した（評価の結果、１０ｍｍ以上２５ｍｍ未満の△はなかった）。評価結果を表１に示す。
【００７５】
外観の評価方法は、表面化粧材接着後の木質床材表面を目視により評価した。評価基準として、表面化粧材に表面割れパンクが全く発生しておらず、表面が平坦で綺麗な状態であったものを◎、表面化粧材に表面割れパンクが全く発生しておらず、表面が平坦な状態であったものを○、表面割れパンクが発生していなかったものを△、表面割れパンクが発生していたものを×として評価した（評価の結果、表面割れパンクが発生していた×はなかった）。評価結果を表１に示す。
【００７６】
【表１】
2013002246.tif 000003
【００７７】
＜評価結果＞
実施例１から６と、比較例との比較から、アクリル系樹脂エマルジョン又はビニル系樹脂エマルジョンにより防湿層を形成した木質床材は、反りが大幅に改善されることが確認された。
【００７８】
実施例１から３と、実施例４、５の比較から、アクリル系樹脂エマルジョン又はビニル系樹脂エマルジョンにフィラーと架橋剤の両方を添加することにより、反りと、表面割れ、パンクについて抑制できることが確認された。
【符号の説明】
【００７９】
１  基板
２  木質繊維板
３  接着剤
４  複合板
５  防湿層
６  水性接着剤
７  表面化粧材
８  木質床材
【図１】
2013002246.tif 000004
【図２】
2013002246.tif 000005